(57)【要約】【課題】帯電する回転部材を支持し、その軸部が内外輪の一方の軌道輪にすきま嵌めで嵌合される転がり軸受において、クリープによる異音の発生を防止するとともに、別途の接地手段を不要とすることである。【解決手段】帯電する回転部材の軸部がすきま嵌めで嵌合される内輪２の内径面に、導電性と低摩擦摺動性を有するグラファイト皮膜６ａまたはＰＴＦＥ−Ｎｉ複合皮膜６ｂを形成することにより、クリープが生じる嵌合部での金属同士の摺動による異音の発生を防止するとともに、嵌合部で回転部材の軸部と内輪２とを導通させ、別途の接地手段を不要とした。【選択図】図１
2011214720.tif 000002
【特許請求の範囲】
【請求項１】
内輪と外輪の軌道面間に複数の転動体が配列され、帯電する回転部材を回転自在に支持し、この回転部材の軸部が前記内輪の内径面または前記外輪の外径面にすきま嵌めで嵌合される転がり軸受において、少なくとも前記回転部材の軸部がすきま嵌めで嵌合される内輪の内径面または外輪の外径面に、導電性と低摩擦摺動性を有する皮膜を形成したことを特徴とする転がり軸受。
【請求項２】
前記導電性と低摩擦摺動性を有する皮膜が、グラファイト皮膜である請求項１に記載の転がり軸受。
【請求項３】
前記導電性と低摩擦摺動性を有する皮膜が、フッ素樹脂に金属粉を配合した複合皮膜である請求項１に記載の転がり軸受。
【請求項４】
前記皮膜の厚みを１〜１０μｍとした請求項１乃至３のいずれかに記載の転がり軸受。
【請求項５】
前記内輪または外輪の軌道面に付着する前記皮膜の厚みを１０μｍ以下とした請求項４に記載の転がり軸受。
【請求項６】
前記回転部材が、印刷用紙にトナーを定着させる定着ローラである請求項１乃至５のいずれかに記載の転がり軸受。
【発明の詳細な説明】
【技術分野】
【０００１】
本発明は、転がり軸受に関し、特に、帯電する回転部材を回転自在に支持し、その軸部が内外輪の一方の軌道輪にすきま嵌めで嵌合されるものに好適な転がり軸受に関する。
【背景技術】
【０００２】
複写機やプリンタ等の事務機器に組み込まれる定着ローラ等の回転部材は、組み立て性の問題から、その軸部が転がり軸受の内外輪の一方の軌道輪にすきま嵌めで嵌合されるものが多い。このため、使用条件によっては、すきま嵌めで嵌合される軸部と軌道輪との間にクリープが生じる恐れがあり、このクリープによる嵌合部の摩耗を防止するために、軌道輪の嵌合部に酸化膜を形成した転がり軸受がある（例えば、特許文献１参照）。特許文献１に記載されたものでは、熱サイクルを受ける定着ローラを支持する転がり軸受に適用する場合に、酸化膜が結露による発錆を防止する効果もあるとしている。
【０００３】
一方、印刷用紙にトナーを熱と圧力で定着させる複写機やプリンタの定着ローラには、鋼やアルミニウム等の金属材料で中空に形成されて、内側から電磁誘導加熱によって加熱されるものがある。このような定着ローラでは、電磁誘導で発生する内部電流によってローラが帯電するので、ローラを接地して帯電した電気を逃がす必要があり、従来は、軸部を支持する軸受を介してローラを接地している。
【先行技術文献】
【特許文献】
【０００４】
【特許文献１】特開２００１−１４０９０１号公報（第２図）
【発明の概要】
【発明が解決しようとする課題】
【０００５】
特許文献１に記載された軌道輪の嵌合部に酸化膜を形成した転がり軸受は、嵌合部での摩耗は防止できるが、上述した定着ローラのような帯電する回転部材の支持に用いると、酸化膜は導電性がないので、軸受を介して回転部材を接地できず、別途の接地手段を必要とする問題がある。
【０００６】
また、クリープが生じるすきま嵌めの嵌合部では、摩耗のみでなく、金属同士の摺動による異音が発生することもあり、酸化膜はこの異音発生に対しては十分な抑制効果を発揮することができない。金属同士の摺動による異音発生を防止するためには、嵌合部にフッ素樹脂等の潤滑皮膜を形成するか、嵌合部を二硫化モリブデン等で固形潤滑することが考えられるが、これらはいずれも導電性がないので、酸化膜を形成する場合と同様に、別途の接地手段を必要とする。
【０００７】
そこで、本発明の課題は、帯電する回転部材を支持し、その軸部が内外輪の一方の軌道輪にすきま嵌めで嵌合される転がり軸受において、クリープによる異音の発生を防止するとともに、別途の接地手段を不要とすることである。
【課題を解決するための手段】
【０００８】
上記の課題を解決するために、本発明は、帯電する回転部材を回転自在に支持し、この回転部材の軸部が内輪の内径面または外輪の外径面にすきま嵌めで嵌合される転がり軸受において、少なくとも前記回転部材の軸部がすきま嵌めで嵌合される内輪の内径面または外輪の外径面に、導電性と低摩擦摺動性を有する皮膜を形成した構成を採用した。
【０００９】
すなわち、回転部材の軸部がすきま嵌めで嵌合される内輪の内径面または外輪の外径面に、導電性と低摩擦摺動性を有する皮膜を形成することにより、クリープが生じる嵌合部での金属同士の摺動による異音の発生を防止するとともに、嵌合部で回転部材の軸部と軌道輪とを導通させ、別途の接地手段を不要とした。
【００１０】
前記導電性と低摩擦摺動性を有する皮膜は、グラファイト皮膜とすることができる。
【００１１】
前記導電性と低摩擦摺動性を有する皮膜は、フッ素樹脂に金属粉を配合した複合皮膜とすることもできる。
【００１２】
前記皮膜の厚みは１〜１０μｍ、好ましくは２〜１０μｍとするのが望ましい。皮膜の厚みが１μｍ未満では、嵌合部での金属同士の摺動を十分に防止できず、１０μｍを超えると、軸部との嵌合精度が低下するとともに、皮膜形成コストが高くなるからである。
前記内輪または外輪の軌道面に付着する前記皮膜の厚みは１０μｍ以下、好ましくは５μｍ以下とするのが望ましい。前記皮膜は軌道面には付着させないのが好ましいが、作業を簡素化するために、軌道面をマスキングせずに皮膜処理を行うと、軌道面にも皮膜が付着する。この軌道面に付着する皮膜の厚みが１ ０ μ ｍ を越えると、転動体の転動によって皮膜が剥離し、この剥離した皮膜が異物として転動体に噛み込まれて、軸受寿命が短くなるからである。
【００１３】
上述した各転がり軸受は、前記回転部材が印刷用紙にトナーを定着させる定着ローラであるものに好適である。
【発明の効果】
【００１４】
本発明の転がり軸受は、回転部材の軸部がすきま嵌めで嵌合される内輪の内径面または外輪の外径面に、導電性と低摩擦摺動性を有する皮膜を形成したので、クリープが生じる嵌合部での金属同士の摺動による異音の発生を防止できるとともに、嵌合部で回転部材の軸部と軌道輪とを導通させ、別途の接地手段を不要とすることができる。
【図面の簡単な説明】
【００１５】
【図１】ａは転がり軸受の実施形態を示す縦断面図、ｂはａの要部を拡大して示す断面図
【図２】図１の転がり軸受を使用した複写機の定着ローラを示す縦断面図
【図３】軸受寿命試験における各試験サンプルの内輪の軌道面での皮膜厚とＬ１０寿命の関係を示すグラフ
【発明を実施するための形態】
【００１６】
以下、図面に基づき、本発明の実施形態を説明する。この転がり軸受は、図１（ａ）、（ｂ）に示すように、内輪２と外輪３の間にボール４が保持器５で保持された深溝玉軸受１であり、帯電する回転部材の軸部がすきま嵌めで嵌合される内輪２の内径面に、導電性と低摩擦摺動性を有するグラファイト皮膜６ａまたはフッ素樹脂であるポリテトラフルオロエチレン（ＰＴＦＥ）に金属Ｎｉ粉を配合したＰＴＦＥ−Ｎｉ複合皮膜６ｂが形成されている。
【００１７】
図２は、上述した深溝玉軸受１で軸部１１ａを支持された複写機の定着ローラ１１を示す。この定着ローラ１１はアルミニウムで中空に形成され、中空部に配設された電磁誘導加熱ヒータ１２によって加熱されるようになっており、電磁誘導で生じる内部電流によって帯電する。定着ローラ１１の両端の軸部１１ａは内輪２の内径面にすきま嵌めで嵌合され、外輪３が複写機のフレーム１３に固定されており、各軸部１１ａは深溝玉軸受１を介してフレーム１３に接地され、定着ローラ１１に帯電する電気が逃がされるようになっている。
【実施例１】
【００１８】
実施例として、図１に示した内輪の内径面にグラファイト皮膜を形成した深溝玉軸受、およびＰＴＦＥ−Ｎｉ複合皮膜を形成した深溝玉軸受を用意した。比較例として、内輪の内径面に皮膜を形成しない深溝玉軸受、酸化膜を形成した深溝玉軸受、およびＰＴＦＥ皮膜を形成した深溝玉軸受を用意した。なお、各皮膜の厚みは２〜１０μｍの範囲で変化させた。
これらの各実施例と比較例の深溝玉軸受の内輪をアルミニウム製回転部材の軸部にすきま嵌めで嵌合して、回転部材を１０００時間回転する試験を行い、異音発生の有無、および軸部と軸受間の通電性能を調査した。試験条件および通電条件は以下の通りである。
（試験条件）
・軸受寸法：内径２５ｍｍ、外径３７ｍｍ、幅７ｍｍ
・軸部温度：２００℃
・軸受荷重：２２０Ｎ（ラジアル荷重）
・回転速度：１３０ｒｐｍ
（通電条件）
・荷電電圧：３０Ｖ
・制御抵抗：３００ｋΩ（通電測定部と並列に接続）
・サンプリング間隔：１μｓ
【００１９】
【表１】
2011214720.tif 000003
【００２０】
表１に、上記異音発生の有無と通電性能の調査結果を示す。なお、通電性能の調査では、１０００時間の試験時間の間、軸部と軸受間の抵抗が２００ｋΩ以下に保持されたものを通電性能が良、抵抗が一度でも２００ｋΩを超えたものを不良とした。まず、異音発生の有無については、グラファイト皮膜およびＰＴＦＥ−Ｎｉ複合皮膜を形成した各実施例のものとＰＴＦＥ皮膜を形成した比較例のものについて良好な結果が得られ、いずれも皮膜の厚みを１０μｍとしたものは異音が全く発生せず、皮膜の厚みを５μｍとしたものは１０００時間後に、皮膜の厚みを３μｍと２μｍとしたものは５００時間後に異音の発生が認められた。これに対して、皮膜のない比較例のものは８時間後に、酸化膜を形成した比較例のものは１００時間後に異音が発生した。
【００２１】
つぎに、通電性能については、実施例のものは皮膜の厚みに関らず、いずれも良好な通電性能が安定して得られ、酸化膜およびＰＴＦＥ皮膜を形成した比較例のものは、いずれも通電性能が不良であった。なお、被膜のない比較例のものは、当然であるが通電性能は良好である。以上の結果より、すきま嵌めの嵌合部である内輪の内径面に、グラファイト皮膜またはＰＴＦＥ−Ｎｉ複合皮膜を形成した実施例のものは、クリープによる異音の発生を防止でき、かつ、帯電する回転部材を別途の接地手段なしで支持できることが確認された。
【実施例２】
【００２２】
上記内輪の内径面にグラファイト皮膜を形成した深溝玉軸受について、内輪の軌道面をマスキングせずに皮膜処理を行って、軌道面にも皮膜を付着させたものについて、上記試験条件と同じ条件で軸受寿命試験を行った。軌道面の皮膜厚は０〜１５μｍの範囲で変化させ、各皮膜厚の試験サンプル数は１０個ずつとした。
【００２３】
図３は、上記軸受寿命試験における各皮膜厚の試験サンプルのＬ１０寿命（サンプルの９０％が破損しないで使える時間）を示す。軌道面に皮膜のないものは１０００時間を越えるＬ１０寿命を有し、皮膜厚が２μｍのものは９５０時間、皮膜厚が５μｍのものは９００時間、皮膜厚が１０μｍのものは５００時間、皮膜厚が１５μｍのものは３００時間と、皮膜厚の増加に伴ってＬ１０寿命が短くなっている。この軸受寿命試験の結果より、皮膜処理におけるマスキングを省略する場合に軌道面への付着が許容される皮膜の厚みは、１０μｍ以下、好ましくは５μｍ以下とするのが望ましいことが分かった。
【００２４】
上述した実施形態では、帯電する回転部材の軸部が内輪の内径面に嵌合される深溝玉軸
受としたが、本発明に係る転がり軸受は、軸部が外輪の外径面に嵌合されるものにも適用
でき、深溝玉軸受に限定されることもない。
【００２５】
また、本発明に係る転がり軸受は、静電気等によって帯電する定着ローラ以外の回転部
材の支持にも使用することができる。
【符号の説明】
【００２６】
１  深溝玉軸受
２  内輪
３  外輪
４  ボール
５  保持器
６ａ、６ｂ  皮膜
１１  定着ローラ
１１ａ  軸部
１２  電磁誘導加熱ヒータ
１３  フレーム
【図１】
2011214720.tif 000004
【図２】
2011214720.tif 000005
【図３】
2011214720.tif 000006
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
内輪と外輪の軌道面間に複数の転動体が配列され、帯電する回転部材を回転自在に支持し、この回転部材の軸部が前記内輪の内径面または前記外輪の外径面にすきま嵌めで嵌合される転がり軸受において、
前記回転部材が、印刷用紙にトナーを定着させるために加熱ヒータにより加熱される定着ローラであり、前記回転部材の軸部がすきま嵌めで嵌合される内輪の内径面または外輪の外径面に、ポリテトラフルオロエチレンにニッケル粉を配合した複合皮膜からなり導電性と低摩擦摺動性を有する皮膜を形成し、かつ前記内輪または外輪の軌道面に前記皮膜を厚み５μｍ以下として付着させたことを特徴とする転がり軸受。
【請求項２】
前記転がり軸受が、前記回転部材の軸部と前記内輪の内径面または前記外輪の外径面にすきま嵌めで嵌合する部分での異音発生の防止性を有する転がり軸受である請求項１に記載の転がり軸受。